Procédé de préparation d’un électrolyte solide sous forme d’un film comprend les étapes de : Fourniture d’une solution C comprenant au moins un polymère fluoré A1 , au moins un solvant organique A2 , au moins un sel de métal alcalin B1 et au moins un plastifiant B2 ; Dépôt de ladite solution C sur un support D pour former un film, Séchage du film ainsi obtenu ; caractérisé en ce que ledit au moins un solvant organique A2 a un nombre donneur supérieur à 4 kcal/mol et une pression de vapeur saturante inférieure à 24 kPa à 20°C ; et en ce que ledit au moins plastifiant B2 comprend au moins un liquide ionique. Procédé selon la revendication précédente caractérisé en ce que la solution C est obtenue selon les étapes suivantes : Préparation d’une solution A comprenant ledit au moins un polymère fluoré A1 et ledit au moins un solvant organique A2 ; Préparation d’une solution B comprenant ledit au moins un sel de métal alcalin B1 et ledit au moins un plastifiant B2 ; Mélange des solutions A et B pour obtenir une solution C . Procédé selon l’une quelconque des revendications précédentes caractérisé en ce que ledit au moins un solvant organique A2 a un point éclair supérieur à -15°C. Procédé selon l’une quelconque des revendications précédentes caractérisé en ce que ledit au moins un solvant organique A2 a une pression de vapeur saturante supérieure à 7 Pa à 20°C. Procédé selon l’une quelconque des revendications précédentes caractérisé en ce que ledit au moins un solvant organique A2 a une teneur massique en eau inférieure à 5000 ppm. Procédé selon l’une quelconque des revendications précédentes caractérisé en ce que ledit au moins un polymère fluoré A1 comprend des unités monomériques issues du fluorure de vinylidène et optionnellement des unités monomériques issues d’un monomère sélectionné parmi le groupe consistant en le fluorure de vinyle; le trifluoroéthylène (VF 3 ); le chlorotrifluoroéthylène (CTFE); le 1,2-difluoroéthylène; le tétrafluoroéthylène (TFE); l'hexafluoropropylène (HFP); les perfluoro(alkyl vinyl) éthers tels que le perfluoro(méthylvinyl) éther (PMVE), le perfluoro(éthyl vinyl) éther (PEVE) et le perfluoro(propylvinyl) éther (PPVE); le perfluoro(1,3-dioxole); le perfluoro(2,2-diméthyl- 1,3 -dioxole) (PDD); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R 1 CH 2 OCF=CF 2 dans laquelle R 1 est l'hydrogène ou F(CF 2 )m et m vaut 1, 2, 3 ou 4; le produit de formule R 2 OCF=CH 2 dans laquelle R 2 est F(CF 2 )p et p est 1, 2, 3 ou 4; le perfluorobutyl éthylène (PFBE); trifluoropropène, tétrafluoropropène, l’hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci. Procédé selon l’une quelconque des revendications précédentes caractérisé en ce que ledit au moins un polymère fluoré A1 est un homopolymère du fluorure de vinylidène ou un copolymère comprenant des unités monomériques issues du fluorure de vinylidène et des unités monomériques issues d’un monomère sélectionnés parmi le groupe consistant en trifluoroéthylène, chlorotrifluoroéthylène, 1,2-difluoroéthylène, tétrafluoroéthylène, l’hexafluoropropylène ou un mélange de ceux-ci. Procédé selon l’une quelconque des revendications précédentes caractérisé en ce que ledit au moins un sel de métal alcalin B1 est sélectionné parmi le group consistant en LiCF 3 SO 3 , LiPF 6 , LiClO 4 , LiBF 4 , LiB(C 2 O 4 ) 2 , LiN(SO 2 F) 2 , LiN(SO 2 CF 3 ) 2 , LiN(SO 2 C 2 F 3 ) 2 , LiN(SO 2 C 2 F 5 ) 2 , LiN(SO 2 F)(SO 2 CF 3 ), LiN(SO 2 F)(SO 2 C 2 F 5 ), LiN(SO 2 CF 3 )(SO 2 C 2 F 5 ),LiAsF 6 , LiBF 2 C 2 O 4 , LiNO 3 , LiPF3(CF 2 CF 3 ) 3 , LiBETI, LiTDI, NaTDI, KTDI, NaClO 4 , KClO 4 , NaPF 6 , KPF 6 , NaBF 4 , KBF 4 , NaAsF 6 , KAsF 6 , NaCF 3 SO 3 , KCF 3 SO 3 , NaN(CF 3 SO 2 ) 2 , KN(CF 3 SO 2 ) 2 , NaN(SO 2 C 2 F 5 ) 2 , NaN(SO 2 F)(SO 2 CF 3 ), NaN(SO 2 F)(SO 2 C 2 F 5 ), NaN(SO 2 CF 3 )(SO 2 C 2 F 5 ), KN(SO 2 C 2 F 5 ) 2 , KN(SO 2 F)(SO 2 CF 3 ), KN(SO 2 F)(SO 2 C 2 F 5 ), KN(SO 2 CF 3 )(SO 2 C 2 F 5 ), ou un mélange de ceux-ci. Procédé selon l’une quelconque des revendications précédentes caractérisé en ce que ledit au moins un plastifiant B2 est un liquide ionique qui comprend un anion sélectionné parmi le groupe consistant en tétrafluoroborate (BF4-), le bis(oxalato)borate BOB-, l’hexafluorophosphate (PF6-), l’hexafluoroarsénate (AsF6-), le triflate ou trifluorométhylsulfonate (CF3SO3-), le bis(fluorosulfonyl)imide (FSI-), le bis-(trifluoromethanesulfonyl)imide (TFSI-), le nitrate (NO3-), le 4,5-dicyano-2-(trifluoromethyl)imidazole (TDI-), un acrylate ou un méthacrylate ; et un cation sélectionné parmi le groupe consistant en ammonium, sulfonium, pyridinium, pyrrolidinium, imidazolium, imidazolinium, phosphonium, guanidinium, piperidinium, thiazolium, triazolium, oxazolium, pyrazolium, et leurs mélanges ; ou ledit au moins un plastifiant B2 est un mélange d’au moins un liquide ionique et d’au moins un solvant S1 à point d’ébullition supérieur à 100°C sélectionné parmi le groupe consistant en le carbonate de vinylène, le carbonate de fluoroéthylène, le trans-4,5-difluoro-1,3-dioxolan-2-one, le carbonate d’éthylène, le carbonate de propylène, le (2-cyanoéthyl)triéthoxysilane, le 3-methoxypropionitrile, le sulfolane, et les poly éthylène glycol diméthyle éthers. Composition pour la préparation d’un électrolyte solide comprenant au moins un polymère fluoré A1 , au moins un solvant organique A2 , au moins un sel de métal alcalin B1 et au moins un plastifiant B2 comprenant au moins un liquide ionique caractérisé en ce que ledit au moins un solvant organique A2 a un nombre donneur supérieur à 4 kcal/mol, une pression de vapeur saturante de 7 Pa à 24 kPa à 20°C, un point éclair supérieur à -15°C et une teneur massique en eau inférieure à 5000 ppm. Composition selon la revendication précédente caractérisé en ce que ledit au moins un polymère fluoré A1 est tel que défini à la revendication 6 ou 7, ledit au moins un sel de métal alcalin B1 est tel que défini à la revendication 8, et ledit au moins un plastifiant B2 est tel que défini à la revendication 9. Film comprenant de 15 à 70% en poids d’au moins polymère fluoré A1 , de 10 à 80% en poids de plastifiant(s) B2 comprenant au moins un liquide ionique, de 2 à 30% en poids de sel(s) de métal alcalin B1 , et de 1 ppb à 5000 ppm d’eau sur base du poids total dudit film. Film selon la revendication précédente caractérisé en ce qu’il comprend de 1 ppb à 15% dudit au moins un solvant organique A2 tel que défini dans l’une quelconque des revendications précédentes 1 à 5. Film selon la revendication précédente 12 ou 13 caractérisé en ce qu’il consiste en de 15 à 70% en poids d’au moins polymère fluoré A1 , de 10 à 80 % en poids de plastifiant(s) B2 comprenant au moins un liquide ionique, de 2 à 30% en poids de sel(s) de métal alcalin B1 , de 1 ppb à 15% dudit au moins un solvant organique A2 et de 1 ppb à 5000 ppm d’eau sur base du poids total dudit film ; la somme des constituants étant égale à 100. Film selon l’une quelconque des revendications précédentes 12 à 14 caractérisé en ce qu’il présente une conductivité ionique de 0,01 à 5 mS/cm, de préférence de 0,05 à 5 mS/cm, avantageusement de 0,5 à 5 mS/cm à 25°C, mesurée par spectroscopie d’impédance électrochimique. Film selon l’une quelconque des revendications précédentes 12 à 15 caractérisé en ce qu’il est obtenu par le procédé selon l’une quelconque des revendications 1 à 9. Film selon l’une quelconque des revendications précédentes 12 à 16 caractérisé en ce qu’il a une épaisseur variant de moins de 20% sur toute sa longueur. Film selon l’une quelconque des revendications précédentes 12 à 17 caractérisé en ce qu’il possède une porosité inférieure à 10%. Séparateur pour batterie rechargeable Li-ion, comprenant le film selon l’une des revendications 12 à 18. Dispositif électrochimique sélectionné parmi le groupe consistant en batteries, condensateur, condensateur électrique à double couche électrochimique, et assemblage membrane-électrode (AME) pour pile à combustible ou un dispositif électrochrome, ledit dispositif comprenant un film selon l’une des revendications 12 à 18. Batterie tout solide comprenant une anode, une cathode et un séparateur, dans laquelle ledit séparateur comprend le film selon l’une des revendications 12 à 18. Batterie tout solide comprenant une anode, une cathode et un séparateur, dans laquelle l’anode et/ou la cathode comprenne(nt) un film selon l’une des revendications 12 à 18.